제조 한 지 환식 구조 함유 수지 를 측정 용 시료 로 하 고 , 이러 한 측정 용 시료 를 질소 분위기 하 , 320 ℃ 로 가열 하 고 나 서 , 액체 질소 를 사용 하 여 , 냉각 속도 - 10 ℃/ 분 으로 실온 까지 급 냉 했 다 . 시차 주사 열량계 ( DSC ) 를 사용 하 여 , 10 ℃/ 분 으로 승 온 시켜 , 지환 식 구조 함유 수지 의 유리 전이 온도 및 융점 을 구했 다 .